МЕДНЫЙ КАТАЛИЗАТОР В ФОРМЕ ЭКСТРУДАТА И ВАРИАНТЫ ЕГО ПРИМЕНЕНИЯ ДЛЯ ГИДРИРОВАНИЯ И ГИДРОГЕНОЛИЗА

1. Катализатор гидрогенолиза, содержащий:
каталитический компонент, содержащий оксид меди, оксид марганца и оксид алюминия; и
связующее вещество, содержащее циркониевый компонент,
при этом:
указанный катализатор содержит по меньшей мере примерно 30,0 мас.% оксида меди, и
указанный катализатор по существу не содержит кремний или его оксид.
2. Катализатор гидрогенолиза по п. 1, в котором оксид меди присутствует в количестве от примерно 35 мас.% до примерно 75 мас.% по массе катализатора гидрогенолиза.
3. Катализатор гидрогенолиза по п. 1 или 2, в котором оксид меди присутствует в количестве от примерно 45 мас.% до примерно 55 мас.%
4. Катализатор гидрогенолиза по любому из пп. 1-3, в котором оксид марганца присутствует в количестве от примерно 0 мас.% до примерно 10 мас.% по массе катализатора гидрогенолиза.
5. Катализатор гидрогенолиза по любому из пп. 1-4, в котором оксид марганца присутствует в количестве от примерно 5 мас.% до примерно 12 мас.% по массе катализатора гидрогенолиза.
6. Катализатор гидрогенолиза по любому из пп. 1-5, в котором оксид алюминия присутствует в количестве от примерно 15 мас.% до примерно 40 мас.% по массе катализатора гидрогенолиза.
7. Катализатор гидрогенолиза по любому из пп. 1-6, в котором оксид алюминия присутствует в количестве от примерно 20 мас.% до примерно 35 мас.% по массе катализатора гидрогенолиза.
8. Катализатор гидрогенолиза по любому из пп. 1-7, в котором циркониевый компонент представляет собой оксид циркония.
9. Катализатор гидрогенолиза по любому из пп. 1-8, в котором циркониевый компонент присутствует в количестве от примерно 4 мас.% до примерно 15 мас.% по массе катализатора гидрогенолиза.
10. Катализатор гидрогенолиза по любому из пп. 1-9, в котором циркониевый компонент присутствует в количестве от примерно 5 мас.% до примерно 12 мас.% по массе катализатора гидрогенолиза.
11. Катализатор гидрогенолиза по любому из пп. 1-10, в котором связующее вещество дополнительно содержит оксид алюминия.
12. Катализатор гидрогенолиза по любому из пп. 1-11, отличающийся тем, что указанный катализатор гидрогенолиза дополнительно содержит компонент щелочного металла.
13. Катализатор гидрогенолиза по п. 12, в котором компонент щелочного металла содержит натрий.
14. Катализатор гидрогенолиза по любому из пп. 1-13, в котором щелочной металл присутствует в количестве от примерно 0 мас.% до примерно 1 мас.%
15. Катализатор гидрогенолиза по любому из пп. 1-14, отличающийся тем, что указанный катализатор гидрогенолиза находится в невосстановленной форме и имеет профиль порошковой рентгеновской дифракции с пиками при значении угла 2θ 31,1°, 36,0°, 36,8°, 38,8°, 44,6°, 48,8°, 61,7°, 64,9°, 68,1°.
16. Катализатор гидрогенолиза по любому из пп. 1-15, отличающийся тем, что указанный катализатор гидрогенолиза представляет собой прокаленный и экструдированный катализатор гидрогенолиза.
3
17. Катализатор гидрогенолиза по любому из пп. 1-16, отличающийся тем, что объем пор указанного катализатора гидрогенолиза составляет более 0,25 см/г.
3
3
18. Катализатор гидрогенолиза по любому из пп. 1-17, отличающийся тем, что насыпная плотность при уплотнении указанного катализатора гидрогенолиза составляет от примерно 0,8 г/см до примерно 1,5 г/см.
2
2
19. Катализатор гидрогенолиза по любому из пп. 1-18, отличающийся тем, что площадь поверхности по методу Брунауэра-Эмметта-Теллера («БЭТ») указанного катализатора гидрогенолиза составляет от примерно 15 м/г до примерно 70 м/г.
20. Катализатор гидрогенолиза по любому из пп. 1-19, отличающийся тем, что указанный катализатор гидрогенолиза находится в форме твердого экструдата или таблетки.
21. Катализатор гидрогенолиза по п. 15, отличающийся тем, что указанный катализатор гидрогенолиза находится в невосстановленной форме и имеет профиль порошковой рентгеновской дифракции с пиками при значении угла 2θ 18,9°, 31,1°, 32,5°, 36,0°, 36,8°, 38,8°, 44,6°, 48,8°, 53,6°, 58,3°, 59,1°, 61,7°, 64,9°, 66,8°, 68,1°, 72,2°, 75,1° и 77,0 °.
22. Способ получения прокаленного катализатора гидрирования, включающий:
смешивание каталитического компонента со связующей системой и водой с получением смеси материалов;
формование смеси материалов с получением формованной смеси материалов;
прокаливание формованной смеси материалов при температуре и в течение времени, достаточных для отверждения прокаленного катализатора гидрогенолиза;
при этом:
каталитический компонент содержит оксид меди, оксид марганца и оксид алюминия;
связующая система содержит циркониевый компонент;
прокаленный катализатор гидрогенолиза содержит по меньшей мере 30 мас.% оксида меди; и
прокаленный катализатор гидрогенолиза по существу не содержит кремний или его оксид.
23. Способ по п. 22, в котором каталитический компонент содержит предварительно прокаленный порошок, содержащий оксид меди, оксид марганца и оксид алюминия.
24. Способ по п. 23, в котором предварительно прокаленный порошок прокаливают при температуре от примерно 400°C до примерно 800°C.
25. Способ по любому из пп. 22-24, в котором циркониевый компонент представляет собой ацетат циркония.
26. Способ по любому из пп. 22-25, в котором связующая система дополнительно содержит оксид алюминия.
27. Способ по любому из пп. 22-26, дополнительно включающий смешивание вещества, способствующего экструзии, выбранного из полимерного полисахарида, гидроксипропилметилцеллюлозы, гидроксиэтилметилцеллюлозы или смеси двух или более из перечисленных веществ.
28. Способ по любому из пп. 22-27, дополнительно включающий удаление по меньшей мере части воды из влажной смеси материалов перед прокаливанием.
29. Способ по любому из пп. 22-28, в котором прокаливание осуществляют при температуре от примерно 200°C до примерно 1000°C.
30. Способ по п. 29, в котором температура составляет от примерно 450°C до примерно 550°C.
31. Катализатор гидрогенолиза, полученный способом по любому из пп. 22-30.
32. Способ проведения гидрогенолиза сложного эфира жирной кислоты, включающий приведение сложного эфира жирной кислоты в контакт с катализатором гидрогенолиза, содержащим:
каталитический компонент, содержащий оксид меди, оксид марганца и оксид алюминия; и
связующее вещество, содержащее циркониевый компонент;
при этом:
катализатор гидрогенолиза содержит по меньшей мере 30% оксида меди; и
катализатор гидрогенолиза по существу не содержит кремний или его оксид.
33. Способ по п. 32, в котором сложный эфир жирной кислоты представлен формулой I:
1
2
R-CO-OR (I),
где
1
2
1
24
2
24
R и R каждый независимо представляют собой разветвленный или неразветвленный C-C алкил или разветвленный или неразветвленный C-C алкенил.
1
2
10
14
10
14
34. Способ по п. 33, в котором R и R каждый независимо представляют собой разветвленный или неразветвленный C-C алкил или разветвленный или неразветвленный C-Cалкенил.
1
2
12
14
35. Способ по п. 33, отличающийся тем, что R и R каждый независимо представляют собой разветвленный или неразветвленный C-Cалкил.
1
2
10
18
10
18
1
6
36. Способ по п. 33, в котором, когда R представляет собой разветвленный или неразветвленный C-C алкил или разветвленный или неразветвленный C-Cалкенил, R представляет собой C-Cалкил.
2
37. Способ по п. 36, в котором R представляет собой метил.
38. Способ по любому из пп. 33-37, в котором оксид меди присутствует в количестве от примерно 35 мас.% до примерно 75 мас.% по массе катализатора гидрогенолиза.
39. Способ по любому из пп. 33-38, в котором оксид марганца присутствует в количестве от примерно 1 мас.% до примерно 20 мас.% по массе катализатора гидрогенолиза.
40. Способ по любому из пп. 33-39, в котором оксид алюминия присутствует в количестве от примерно 15 мас.% до примерно 40 мас.% по массе катализатора гидрогенолиза.
41. Способ по любому из пп. 33-40, в котором циркониевый компонент представляет собой оксид циркония.
42. Способ по любому из пп. 33-41, в котором циркониевый компонент присутствует в количестве от примерно 1 мас.% до примерно 20 мас.% по массе катализатора гидрогенолиза.
43. Способ по любому из пп. 33-42, в котором связующее вещество дополнительно содержит оксид алюминия.
44. Способ по любому из пп. 33-43, в котором катализатор гидрогенолиза дополнительно содержит компонент щелочного металла.
45. Способ по п. 44, в котором компонент щелочного металла содержит натрий.
46. Способ по любому из пп. 44 или 45, в котором щелочной металл присутствует в количестве от примерно 0 мас.% до примерно 1 мас.%
47. Способ по любому из пп. 33-46, в котором катализатор гидрогенолиза находится в невосстановленной форме и имеет профиль порошковой рентгеновской дифракции с пиками при значении угла 2θ 31,1°, 36,0°, 36,8°, 38,8°, 44,6°, 48,8°, 61,7°, 64,9°, 68,1°.
48. Способ по любому из п.п. 33-47, в котором катализатор гидрогенолиза представляет собой прокаленный и экструдированный катализатор гидрогенолиза.
3
49. Способ по любому из пп. 33-48, в котором объем пор катализатора гидрогенолиза составляет более 0,25 см/г.
3
3
50. Способ по любому из пп. 33-49, в котором насыпная плотность при уплотнении катализатора гидрогенолиза составляет от примерно 0,8 г/см до примерно 1,5 г/см.
2
2
51. Способ по любому из пп. 33-50, в котором площадь поверхности по методу Брунауэра-Эмметта-Теллера («БЭТ») катализатора гидрогенолиза составляет от примерно 15 м/г до примерно 70 м/г.
52. Способ по п. 47, в котором катализатор гидрогенолиза находится в невосстановленной форме и имеет профиль порошковой рентгеновской дифракции с пиками при значении угла 2θ 18,9°, 31,1°, 32,5°, 36,0°, 36,8°, 38,8°, 44,6°, 48,8°, 53,6°, 58,3°, 59,1°, 61,7°, 64,9°, 66,8°, 68,1°, 72,2°, 75,1° и 77,0°.
53. Способ по любому из пп. 33-52, отличающийся тем, что указанный способ осуществляют при температуре по меньшей мере примерно 170°C.
54. Способ по п. 53, в котором температура составляет от примерно 170°C до примерно 220°C.
55. Катализатор гидрогенолиза по любому из пп. 1-21, в котором катализатор гидрогенолиза не содержит кремний или его оксид.
56. Способ по любому из пп. 22-30, в котором прокаленный катализатор гидрогенолиза не содержит кремний или оксид.
57. Способ по любому из пп. 32-54, в котором катализатор гидрогенолиза не содержит кремний или оксид.
58. Способ по любому из пп. 22-30, в котором формование смеси материалов включает экструзию, таблетирование или сферизацию.